【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント、好ましくは約３７〜約５５モルパーセント存在するポリ（テトラメチレン−コ−エチレンエーテル）グリコールと、
（ｂ）少なくとも１つのジイソシアネートと、
（ｃ）ジアミンおよびジオールからなる群から選択される少なくとも１つの連鎖延長剤とのポリウレタン反応生成物を含むスパンデックスであって、
約７５０メートル毎分を上回る速度で、好ましくは約１０００メートル毎分を上回る速度で紡糸されることを特徴とするスパンデックス。
【請求項２】
（ａ）エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールを少なくとも１つのジイソシアネートと接触させてキャップドグリコールを形成する工程と、
（ｂ）前記キャップドグリコールを溶媒に溶解させる工程と、
（ｃ）（ｂ）のキャップドグリコールの溶液を少なくとも１つのジアミンまたはジオール連鎖延長剤と接触させる工程と、
（ｄ）フィラメントが７５０メートル毎分を上回る速度で紡糸されるように（ｃ）の溶液を紡糸してスパンデックスを形成する工程と
を含むことを特徴とするスパンデックスの製造方法。
【請求項３】
（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールと、
（ｂ）少なくとも１つのジイソシアネートと、
（ｃ）ジアミンおよびジオールからなる群から選択される少なくとも１つの連鎖延長剤との反応生成物を含むスパンデックスであって、
少なくとも０．０１８ｇ／デニールの１００％伸び率での無負荷力を有することを特徴とするスパンデックス。
【請求項４】
（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールと、
（ｂ）少なくとも１つのジイソシアネートと、
（ｃ）１つまたは複数のジアミン連鎖延長剤と
の反応生成物を含むスパンデックスであって、
前記連鎖延長剤が１つまたは複数のジアミンを含み、そして少なくとも０．０１７ｇ／デニールの１００％伸び率での収縮力および０．１０６ｇ／デニール未満の１００％伸び率での負荷力を有することを特徴とするスパンデックス。
【請求項５】
（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールと、
（ｂ）少なくとも１つのジイソシアネートと、
（ｃ）１つまたは複数のジアミン連鎖延長剤と
の反応生成物を含むスパンデックスであって、
前記連鎖延長剤が１つまたは複数のジアミンを含み、そして少なくとも０．０３４１ｇ／デニールの２００％伸び率での収縮力および０．１６ｇ／デニール未満の２００％伸び率での負荷力を有することを特徴とするスパンデックス。
【請求項６】
（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールと、
（ｂ）少なくとも１つのジイソシアネートと、
（ｃ）１つまたは複数のジアミン連鎖延長剤と
の反応生成物を含むスパンデックスであって、
前記連鎖延長剤が１つまたは複数のジアミンを含み、そして少なくとも０．０３４１ｇ／デニールの２００％伸び率での収縮力および０．２２７ｇ／デニール未満の３００％伸び率での負荷力を有することを特徴とするスパンデックス。
【請求項７】
（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールと、
（ｂ）少なくとも１つのジイソシアネートと、
（ｃ）１つまたは複数のジアミン連鎖延長剤と
の反応生成物を含むスパンデックスであって、
前記連鎖延長剤が１つまたは複数のジアミンを含み、そして少なくとも０．４９５ｇ／デニールのテナシティおよび０．１６ｇ／デニール未満の２００％伸び率での負荷力を有することを特徴とするスパンデックス。
【手続補正２】
【補正対象書類名】明細書
【補正対象項目名】００７９
【補正方法】変更
【補正の内容】
【００７９】
表４のデータの検討は、本発明の実施例の巻取速度を上げることがホット・ウェット・クリープを減少させ、そしてクリープを比較スパンデックスのそれより下のレベルまで減少させるために使用されるかもしれないことを示す。
なお、本発明の好ましい態様としては以下のものを挙げることができる。
１．（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント、好ましくは約３７〜約５５モルパーセント存在するポリ（テトラメチレン−コ−エチレンエーテル）グリコールと、
（ｂ）少なくとも１つのジイソシアネートと、
（ｃ）ジアミンおよびジオールからなる群から選択される少なくとも１つの連鎖延長剤とのポリウレタン反応生成物を含むスパンデックスであって、
約７５０メートル毎分を上回る速度で、好ましくは約１０００メートル毎分を上回る速度で紡糸されることを特徴とするスパンデックス。
２．前記ジイソシアネートが１−イソシアナト−４−［（４−イソシアナト−フェニル）メチル］ベンゼン、１−イソシアナト−２−［（４−イソシアナト−フェニル）メチル］ベンゼンおよびそれらの混合物からなる群から選択されることを特徴とする１に記載のスパンデックス。
３．前記連鎖延長剤がヒドラジン、エチレンジアミン、１，２−プロパンジアミン、１，３−プロパンジアミン、１，２−ジアミノブタン、１，３−ジアミノブタン、１−アミノ−３，３，５−トリメチル−５−アミノメチルシクロヘキサン、２，２−ジメチル−１，３−ジアミノプロパン、１，３−ジアミノ−２，２−ジメチルブタン、２，４−ジアミノ−１−メチルシクロヘキサン、１，３−シクロヘキサンジアミン、２−メチル−１，５−ペンタンジアミン、１，３−ペンタンジアミン、４，４’−メチレン−ビス−シクロヘキシルアミン、およびそれらの混合物からなる群から選択されることを特徴とする１に記載のスパンデックス。
４．前記ポリ（テトラメチレン−コ−エチレンエーテル）グリコールが約６５０〜約４０００ダルトンの数平均分子量を有し、そしてジイソシアネート対ポリ（テトラメチレン−コ−エチレンエーテル）グリコールのモル比が約１．２〜約２．３であることを特徴とする２に記載のスパンデックス。
５．前記ポリ（テトラメチレン−コ−エチレンエーテル）グリコールが約６５０〜約４０００ダルトンの数平均分子量を有し、エチレンオキシドから誘導される単位の部分がポリ（テトラメチレン−コ−エチレンエーテル）グリコール中に約３７〜約５０モルパーセント存在し、ジイソシアネート対ポリ（テトラメチレン−コ−エチレンエーテル）グリコールのモル比が約２．３〜約１７であり、そして前記連鎖延長剤が、エチレングリコール、１，３−プロパンジオール、１，２−プロピレングリコール、３−メチル−１，５−ペンタンジオール、２，２−ジメチル−１，３−トリメチレンジオール、２，２，４−トリメチル−１，５−ペンタンジオール、２−メチル−２−エチル−１，３−プロパンジオール、１，４−ビス（ヒドロキシエトキシ）ベンゼン、および１，４−ブタンジオールからなる群から選択されることを特徴とする１に記載のスパンデックス。
６．前記ジイソシアネートが１−イソシアナト−４−［（４−イソシアナト−フェニル）メチル］ベンゼン、１−イソシアナト−２−［（４−イソシアナト−フェニル）メチル］ベンゼンおよびそれらの混合物からなる群から選択され、そしてジイソシアネート対ポリ（テトラメチレン−コ−エチレンエーテル）グリコールのモル比が約１．２〜約２．３であることを特徴とする３に記載のスパンデックス。
７．前記ジイソシアネートが１−イソシアナト−４−［（４−イソシアナト−フェニル）メチル］ベンゼンであり、そしてエチレンオキシドから誘導される単位の部分がポリ（テトラメチレン−コ−エチレンエーテル）グリコール中に約３７〜約５０モルパーセント存在することを特徴とする３に記載のスパンデックス。
８．ポリ（テトラメチレンエーテル）グリコール、ポリ（テトラメチレン−コ−２−メチルテトラメチレンエーテル）グリコール、ポリ（エチレンエーテル）グリコール、ポリ（プロピレンエーテル）グリコール、ポリカーボネートグリコール、ポリエステルグリコール、およびそれらの組合せからなる群から選択される高分子グリコールをさらに含むことを特徴とする１に記載のスパンデックス。
９．前記組合せられたポリ（テトラメチレン−コ−エチレンエーテル）グリコールおよび高分子グリコールがそれぞれ、ポリ（テトラメチレン−コ−エチレンエーテル）グリコールのモルおよび高分子グリコールのモルの合計の少なくとも１０モルパーセント存在することを特徴とする８に記載のスパンデックス。
１０．前記高分子グリコールがポリ（エチレンエーテル）グリコールであり、そしてスパンデックス中の前記組合せられたポリ（テトラメチレン−コ−エチレンエーテル）グリコールおよびポリ（エチレンエーテル）グリコールが、全割合約３５〜約７０モルパーセントのエチレンオキシドから誘導される単位を有することを特徴とする８に記載のスパンデックス。
１１．前記高分子グリコールがポリ（テトラメチレンエーテル）グリコール、ポリ（テトラメチレン−コ−２−メチルテトラメチレンエーテル）グリコール、ポリ（プロピレンエーテル）グリコール、ポリカーボネートグリコール、ポリエステルグリコール、またはそれらの組合せからなる群から選択され、そして前記組合せられたポリ（テトラメチレン−コ−エチレンエーテル）グリコールおよび前記高分子グリコールが、全割合約３５モルパーセント以下のエチレンオキシドから誘導される単位を有することを特徴とする８に記載のスパンデックス。
１２．（ａ）エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールを少なくとも１つのジイソシアネートと接触させてキャップドグリコールを形成する工程と、
（ｂ）前記キャップドグリコールを溶媒に溶解させる工程と、
（ｃ）（ｂ）のキャップドグリコールの溶液を少なくとも１つのジアミンまたはジオール連鎖延長剤と接触させる工程と、
（ｄ）フィラメントが７５０メートル毎分を上回る速度で紡糸されるように（ｃ）の溶液を紡糸してスパンデックスを形成する工程と
を含むことを特徴とするスパンデックスの製造方法。
１３．前記ジイソシアネートが１−イソシアナト−４−［（４−イソシアナト−フェニル）メチル］ベンゼンであり、ジイソシアネート対ポリ（テトラメチレン−コ−エチレンエーテル）グリコールのモル比が約１．２〜約２．３であり、そして前記連鎖延長剤がヒドラジン、エチレンジアミン、１，２−プロパンジアミン、１，３−プロパンジアミン、２−メチル−１，５−ペンタンジアミン、１，３−ペンタンジアミン、１，３−シクロヘキサンジアミン、１，２−ジアミノブタン、１，３−ジアミノブタン、１−アミノ−３，３，５−トリメチル−５−アミノメチルシクロヘキサン、２，２−ジメチル−１，３−ジアミノプロパン、１，３−ジアミノ−２，２−ジメチルブタン、２，４−ジアミノ−１−メチルシクロヘキサン、およびそれらの混合物からなる群から選択されることを特徴とする１２に記載の方法。
１４．前記ジイソシアネートが１−イソシアナト−４−［（４−イソシアナト−フェニル）メチル］ベンゼンであり、ジイソシアネート対ポリ（テトラメチレン−コ−エチレンエーテル）グリコールのモル比が約２．３〜約１７であり、そして前記連鎖延長剤が、エチレングリコール、１，３−プロパンジオール、１，２−プロピレングリコール、３−メチル−１，５−ペンタンジオール、２，２−ジメチル−１，３−トリメチレンジオール、２，２，４−トリメチル−１，５−ペンタンジオール、２−メチル−２−エチル−１，３−プロパンジオール、１，４−ビス（ヒドロキシエトキシ）ベンゼン、および１，４−ブタンジオールからなる群から選択されることを特徴とする１２に記載の方法。
１５．スパンデックスを形成するための前記紡糸工程が乾式紡糸工程であり、そしてポリ（テトラメチレン−コ−エチレンエーテル）グリコールが約６５０〜約４０００ダルトンの数平均分子量を有することを特徴とする１４に記載の方法。
１６．（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールと、
（ｂ）少なくとも１つのジイソシアネートと、
（ｃ）ジアミンおよびジオールからなる群から選択される少なくとも１つの連鎖延長剤との反応生成物を含むスパンデックスであって、
少なくとも０．０１８ｇ／デニールの１００％伸び率での無負荷力を有することを特徴とするスパンデックス。
１７．（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールと、
（ｂ）少なくとも１つのジイソシアネートと、
（ｃ）１つまたは複数のジアミン連鎖延長剤と
の反応生成物を含むスパンデックスであって、
前記連鎖延長剤が１つまたは複数のジアミンを含み、そして少なくとも０．０１７ｇ／デニールの１００％伸び率での収縮力および０．１０６ｇ／デニール未満の１００％伸び率での負荷力を有することを特徴とするスパンデックス。
１８．（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールと、
（ｂ）少なくとも１つのジイソシアネートと、
（ｃ）１つまたは複数のジアミン連鎖延長剤と
の反応生成物を含むスパンデックスであって、
前記連鎖延長剤が１つまたは複数のジアミンを含み、そして少なくとも０．０３４１ｇ／デニールの２００％伸び率での収縮力および０．１６ｇ／デニール未満の２００％伸び率での負荷力を有することを特徴とするスパンデックス。
１９．（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールと、
（ｂ）少なくとも１つのジイソシアネートと、
（ｃ）１つまたは複数のジアミン連鎖延長剤と
の反応生成物を含むスパンデックスであって、
前記連鎖延長剤が１つまたは複数のジアミンを含み、そして少なくとも０．０３４１ｇ／デニールの２００％伸び率での収縮力および０．２２７ｇ／デニール未満の３００％伸び率での負荷力を有することを特徴とするスパンデックス。
２０．（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約１６〜約７０モルパーセント存在するポリ（テトラメチレン−コ−エチレンエーテル）グリコールと、
（ｂ）少なくとも１つのジイソシアネートと、
（ｃ）１つまたは複数のジアミン連鎖延長剤と
の反応生成物を含むスパンデックスであって、
前記連鎖延長剤が１つまたは複数のジアミンを含み、そして少なくとも０．４９５ｇ／デニールのテナシティおよび０．１６ｇ／デニール未満の２００％伸び率での負荷力を有することを特徴とするスパンデックス。